したがって、白金粉末としては、粒径が微細であることのみならず、粒径が均一であることが強く要望されている。白金粉末の製造方法として、白金化合物を湿式で還元させて粉末化する方法、すなわち液相還元法とよばれる方法がある。これは、イオン又は錯イオン等の形で存在する白金を還元して液中に白金微粉末を析出させる製法であり、例えば、析出された粉末を水洗、乾燥することにより白金粉末が得られる。特許文献1には、塩化白金酸またはその塩の還元析出反応において、還元剤として塩化ヒドラジンを使用し、還元反応において酢酸アンモニウム、炭酸アンモニウム等の緩衝剤を使用して還元を行い、析出した白金粉末を溶液から分離し、残存塩類を洗浄除去する白金粉の製造方法が開示されている。おいて、溶液中にポリエチレングリコール等の保護コロイドを適用することができることが記載されている。特許文献2には、白金化合物に対する還元剤にヒドラジン化合物を用い、添加剤としてアンモニア化合物を用いて、白金化合物を湿式で還元させて粉末化する白金粉末製造方法が開示されている。ヒドラジン化合物としては、ヒドラジン水和物、塩酸ヒドラジン、硫酸ヒドラジン等のヒドラジン化合物が使用できることが記載されている。平均粒径D50が0.1〜1μmの範囲にあり、粒子形状がほぼ球形であって、粒度分布が狭い均一な大きさの白金粉末が得られる製造方法を提供する。白金化合物と還元剤とを湿式で反応させて白金粉末を製造する方法であって、白金の価数が4価である白金化合物の水溶液と還元剤とを、前記水溶液における還元剤を入れる前の酸化還元電位以下であり、かつ、プラス0.3V(vs.SHE:標準水素電極)以上の電位の条件で反応させて第1の水溶液とし、前記4価の白金を2価の白金へ還元する「第1の工程」と、還元剤を含む第2の水溶液と前記第1の水溶液とを、前記第2の水溶液における第1の水溶液と混合する前の酸化還元電位以上であり、かつ、プラス0.1V(vs.SHE)以下の電位の条件で反応させることにより前記2価の白金を0価に還元させて白金粉末を析出させる「第2の工程」と、を含む白金粉末の製造方法。請求項1白金化合物と還元剤とを湿式で反応させて白金粉末を製造する方法において、白金の価数が4価である白金化合物の水溶液と還元剤とを反応させて第1の水溶液とし、前記第1の水溶液の酸化還元電位を、前記白金化合物の水溶液における還元剤を入れる前の酸化還元電位以下であり、かつ、プラス0.3V(vs.SHE:標準水素電極)以上の電位とすることにより前記4価の白金を2価の白金へ還元する第1の工程と、還元剤を含む第2の水溶液と前記第1の水溶液とを反応させて混合水溶液とし、その混合水溶液の酸化還元電位を、前記第2の水溶液における第1の水溶液と混合する前の酸化還元電位以上であり、かつ、プラス0.1V(vs.SHE)以下の電位とすることにより前記2価の白金を0価に還元させて白金粉末を析出させる第2の工程と、を含むことにより白金粉末を得ることを特徴とする白金粉末の製造方法。請求項2前記第1の工程における前記白金化合物の水溶液における還元剤を入れる前の酸化還元電位がプラス0.5〜プラス0.7V(vs.SHE)であり、前記第2の工程における前記第2の水溶液における第1の水溶液と混合する前の酸化還元電位がマイナス0.8〜マイナス0.6V(vs.SHE)であることを特徴とする、請求項1に記載の白金粉末の製造方法。請求項3前記第1の工程における白金化合物の水溶液に酸を含ませることを特徴とする請求項1または2に記載の白金粉末の製造方法。請求項4前記第2の工程における前記第2の水溶液にアルカリを含ませることを特徴とする請求項1または2に記載の白金粉末の製造方法。請求項5前記白金化合物の水溶液が塩化白金(IV)酸水溶液であることを特徴とする、請求項1〜4のいずれかに記載の白金粉末の製造方法。請求項6前記酸が塩酸であることを特徴とする請求項3に記載の白金粉末の製造方法。0001本発明は、白金粉末の製造方法に関し、特に白金化合物を湿式で還元させて粉末化する白金粉末の製造方法に関するものである。白金ペーストの一般的な成分構成は、白金粉末と、基板との結合剤を担う金属酸化物やガラス系フリット等の無機酸化物と、有機ビヒクルとを含む。